본 발명은 강도와 ​​가공성(특히 굽힘 가공성)이 모두 우수한 고강도 열연강판 및 그 제조방법을 제공한다. 본 발명의 강판은 미세조직뿐만 아니라 일정한 조성을 갖는다 페라이트상의 면적율이 95% 이상이고, 페라이트상의 평균 입경이 8㎛ 이하이며, 페라이트상의 결정립 내의 탄화물의 평균 입경이 10nm 미만이도록 한다. 또한, 본 발명의 강판은 인장 강도가 980㎫ 이상이다.
The present invention provides a high-strength hot-rolled steel sheet having both excellent strength and excellent workability (particularly, bending workability), and a method of producing the same.The steel sheet of the present invention has a certain composition as well as microstructures such that an area ratio of ferrite phase is 95% or more, an average grain size of the ferrite phase is 8 μm or less, and carbides in grains of the ferrite phase have an average particle size of less than 10 nm. The steel sheet of the present invention also has a tensile strength of 980 MPa or more.